СПОСОБ МОДИФИКАЦИИ ПОВЕРХНОСТИ СТЕКЛА ДЛЯ ВВЕДЕНИЯ ФУНКЦИОНАЛЬНЫХ АМИНОГРУПП

1. Способ модификации поверхности стекла для введения функциональных аминогрупп, включающий следующие последовательные стадии:
2
4
2
2
а) активация раствором "пираньи" (конц. HSO : 30% HO);
б) промывка дистиллированной водой, сушка;
в) обработка раствором тетраэтоксисилана (TEOS) в неполярном органическом растворителе в присутствии водного раствора аммиака и нонилфеноксиполиэтоксиэтанола;
г) промывка неполярным органическим растворителем и этанолом, сушка;
д) обработка(3-аминопропил)триалкоксисиланом в этаноле;
е) промывка этанолом, сушка.
2
4
2
2
2. Способ по п. 1, отличающийся тем, что используют раствор "пираньи" с соотношением конц. HSOи 30% HO в диапазоне 2-3:1, соответственно.
3. Способ по п. 1, отличающийся тем, что на третьей стадии используют раствор 0,2-0,4% тетраэтоксисилана (TEOS) в неполярном органическом растворителе в присутствии водного раствора 25-30% аммиака и 0,5-1% нонилфеноксиполиэтоксиэтанола.
4. Способ по п. 1, отличающийся тем, что в качестве неполярного органического растворителя используют циклогексан.
5. Способ по п. 1, отличающийся тем, что указанный (3-аминопропил)триалкоксисилан выбран из группы, включающей (3-аминопропил)триметоксисилан и (3-аминопропил)триэтоксисилан.
6. Способ по п. 1, отличающийся тем, что на пятой стадии используют раствор 10-20% (3-аминопропил)триалкоксисилана в этаноле.
7. Способ по п. 1, отличающийся тем, что сушку проводят в течение 1-2 ч при температуре 81-110°C.
8. Способ по п. 1, отличающийся тем, что указанные стадии в). - е) повторяют два раза.
9. Способ по п. 1, отличающийся тем, что указанные стадии в). - е) повторяют три раза.